(57)【要約】【課題】  陶材，金属またはレジン製の歯科充填物や歯冠修復物の表面研磨において、ラウリル硫酸ナトリウムなどの界面活性剤を含まず人体に対して安全であり、水溶性で口腔内での水洗時の流れが良く、研磨時の飛散の少ないペースト状の歯科研磨用組成物を提供する。【解決手段】  平均粒子径が４〜８０ｎｍの、シリカ微粉末，シリカ−アルミナ微粉末，シリカ−ジルコニア微粉末から選ばれる少なくとも１種の無機微粉末：０．５〜６重量％、平均粒子径が０．１〜１０μｍの無機研磨粒子：１０〜５０重量％、水溶性液体：１０〜６０重量％水溶性のセルロース系増粘剤：０．０５〜２重量％、水：５〜６０重量％、から成ることを特徴とするペースト状の歯科研磨用組成物とする。【選択図】  なし【特許請求の範囲】
【請求項１】
平均粒子径が４〜８０ｎｍの、シリカ微粉末，シリカ−アルミナ微粉末，シリカ−ジルコニア微粉末から選ばれる少なくとも１種の無機微粉末：０．５〜６重量％、
平均粒子径が０．１〜１０μｍの無機研磨粒子：１０〜５０重量％、
水溶性液体：１０〜６０重量％
水溶性のセルロース系増粘剤：０．０５〜２重量％、
水：５〜６０重量％、
から成ることを特徴とするペースト状の歯科研磨用組成物。
【請求項２】
セルロース系増粘材が、カルボキシメチルセルロースナトリウム，ヒドロキシプロピルセルロース，セルロースエステルから選ばれる少なくとも１種である請求項１に記載のペースト状の歯科研磨用組成物。
【請求項３】
水溶性液体が、エタノール，１−プロパノール，２−プロパノール，２−メチル−２−プロパノール，グリセリン，ジグリセリン，ポリグリセリン，プロピレングリコール，ジプロピレングリコール，ポリプロピレングリコール，ソルビトール，マンニトール，ポリエチレングリコール，ポリエチレングリコールモノメチルエーテルから選ばれる少なくとも１種である請求項１または２に記載のペースト状の歯科研磨用組成物。
【発明の詳細な説明】
【技術分野】
【０００１】
本発明は陶材，金属またはレジン製の歯科充填物や歯冠修復物の表面研磨に適用し、人体に対して安全であり、研磨時の飛散が少なく、簡単に水で洗い流すことができるペースト状の歯科研磨用組成物に関する。
【背景技術】
【０００２】
歯科充填材や歯冠修復物は充填後や形態修正後に表面研磨を行う必要がある。研磨が不十分であったり研磨面に大きな傷が残っていたりすると舌触りが悪く不快に感じるばかりでなく着色や歯垢付着の原因となってしまう。そのため研磨は研磨粒子を含む研磨材で最終的に艶出し研磨まで行い表面をできるだけ滑沢にする必要がある。
【０００３】
最終仕上げとして用いる艶出し用の研磨材としては、研磨砥粒をワックスなどに分散したもの、即ち歯科技工用の研磨材が多く使用されている。しかし、この研磨材はワックスを媒体として使用しているので使用後の水洗が非常に困難であった。従って特に口腔内で直接使用されることが多い歯科用レジン材料に対しては、ワックスを媒体とする研磨材は口腔内での水洗い困難なことから適さないという問題がある。
【０００４】
従来から、研磨剤粉末を主成分とする研磨クレンザーが存在している（例えば、特許文献１参照。）。しかし、このクレンザーを水に溶きペーストとして使用すると、特にロビンソンブラシなどを使用した場合にペーストが飛散し易いので術者や患者の顔や衣類に飛び跳ねてしまうといった問題があった。なお、飛散を抑えるために水の配合量を抑えたり単に増粘剤を配合しても飛散は抑えられず、却って操作性や水洗時の流れが非常に悪くなってしまい使用後に水で洗い流すことが困難になってしまうという問題があった。
【０００５】
研磨時の操作性や水洗をし易くするためにラウリル硫酸ナトリウムなどの界面活性剤を配合しているものも存在する(例えば、特許文献１，２、３参照)。しかし、界面活性剤は経皮吸収作用が高く発ガン性も指摘されているため、極少量でも口腔内で使用される研磨材に用いるべきではない。
【０００６】
【特許文献１】特開昭５２−１３３３０６号公報
【特許文献２】特開昭５４−１１２９０７号公報
【特許文献３】特開平８−７１０８８号公報
【発明の開示】
【発明が解決しようとする課題】
【０００７】
そこで本発明は、陶材，金属またはレジン製の歯科充填物や歯冠修復物の表面研磨において、ラウリル硫酸ナトリウムなどの界面活性剤を含まず人体に対して安全であり、水溶性で口腔内での水洗時の流れが良く、研磨時の飛散の少ないペースト状の歯科研磨用組成物を提供することを課題とする。
【課題を解決するための手段】
【０００８】
本発明者は前記課題を解決するために鋭意検討した結果、水及び水溶性液体に水溶性のセルロース系増粘剤と特定の無機微粉末とを増粘材として併用した媒体に無機研磨粒子を配合した歯科研磨用組成物とすることで前記課題を解決することが可能であることを究明して本発明を完成した。
【０００９】
即ち本発明は、平均粒子径が４〜８０ｎｍの、シリカ微粉末，シリカ−アルミナ微粉末，シリカ−ジルコニア微粉末から選ばれる少なくとも１種の無機微粉末：０．５〜６重量％、平均粒子径が０．１〜１０μｍの無機研磨粒子：１０〜５０重量％、水溶性液体：１０〜６０重量％水溶性のセルロース系増粘剤：０．０５〜２重量％、水：５〜６０重量％、から成ることを特徴とするペースト状の歯科研磨用組成物である。
【００１０】
また本発明は、使用するセルロース系増粘材がカルボキシメチルセルロースナトリウム，ヒドロキシプロピルセルロース，セルロースエステルから選ばれる少なくとも１種であることが好ましく、水溶性液体としてはエタノール，１−プロパノール，２−プロパノール，２−メチル−２−プロパノール，グリセリン，ジグリセリン，ポリグリセリン，プロピレングリコール，ジプロピレングリコール，ポリプロピレングリコール，ソルビトール，マンニトール，エチレングリコール，ジエチレングリコール，ポリエチレングリコール，ポリエチレングリコールモノメチルエーテルから選ばれる少なくとも１種であることが好ましいペースト状の歯科研磨用組成物である。
【発明の効果】
【００１１】
本発明に係る歯科研磨用組成物は、人体への悪影響が懸念される界面活性剤を含まない歯科研磨用組成物であって、水溶性であり口腔内での水洗時の流れが良く、研磨時の飛散の少ない優れたペースト状の歯科研磨用組成物である。
【発明を実施するための最良の形態】
【００１２】
本発明で用いる平均粒子径０．１〜１０μｍの無機研磨粒子は、平均粒子径が０．１μｍより小さいと十分な研磨の効果を得られず、１０μｍを超える粒子径では研磨の効果を得られないと同時に研磨の操作性も低下してしまう。また、この無機研磨粒子は組成物中に１０〜５０重量％配合され、より好ましくは１０〜３０重量％である。１０重量％未満では研磨効率が落ちてしまい、５０重量％を超えて配合すると組成物の粘度が高くなり過ぎるので適さない。
【００１３】
無機研磨粒子としてはダイヤモンド粒子，酸化亜鉛粒子，アルミナ粒子などが研磨を行う対象に応じて自由に使用可能であるが、歯科用レジンの中でも特に歯科用硬質レジンに対して十分な研磨が行えるダイヤモンド粒子を用いることが好ましい。
【００１４】
本発明に用いる平均粒子径が４〜８０ｎｍの、シリカ微粉末，シリカ−アルミナ微粉末，シリカ−ジルコニア微粉末から選ばれる少なくとも１種の無機微粉末は、後述する水溶性のセルロース系増粘剤と組み合わせることにより歯科研磨用組成物に適切な操作性を与え、水洗時の流が良いと同時に研磨時の飛散が少ないという歯科研磨用組成物を得るために配合する。このシリカ微粉末，シリカ−アルミナ微粉末，シリカ−ジルコニア微粉末から選ばれる少なくとも１種の無機微粉末は平均粒子径が４〜８０ｎｍのであることが必要であり、４ｎｍ未満では組成物に十分な粘度、即ち操作性を与えることができず、８０ｎｍを超える粒子径では研磨時の飛散を抑えることができなくなる。
【００１５】
また、平均粒子径が４〜８０ｎｍの、シリカ微粉末，シリカ−アルミナ微粉末，シリカ−ジルコニア微粉末から選ばれる少なくとも１種の無機微粉末は、組成物中に０．５〜６重量％配合され、より好ましくは１〜４重量％である。０．５重量％未満では十分な増粘効果が得られず、また組成物の飛散を抑えられない。６重量％を超えて配合すると組成物の粘度が高くなり過ぎて使用時の操作性が低下する。
【００１６】
水溶性のセルロース系増粘剤は、前述の特定の無機微粉末と併用することにより前記した優れた特性を組成物に与えることが可能である。本発明に係る歯科研磨用組成物において水溶性のセルロース系増粘剤は、その特性を最も発揮することが期待できることから、カルボキシメチルセルロースナトリウム、ヒドロキシプロピルセルロース、セルロースエステルから選ばれる少なくとも１種であることが好ましい。
【００１７】
また水溶性のセルロース系増粘剤は、組成物中に０．０５〜２重量％配合され、より好ましくは０．０５〜１重量％である。０．０５重量％未満ではその効果を得られず使用時に組成物が飛散し易くなり、２重量％を超えて配合すると組成物の粘度が高くなり研磨時の操作性が悪化し、更に水洗時の流れも悪くなるので適さない。
【００１８】
水は組成物の水洗時の流れを良くする効果があり、また、前記水溶性のセルロース系増粘剤に増粘作用を持たせるために配合する。本発明において水は組成物中に５〜６０重量％配合され、好ましくは１０〜５０重量％である。５重量％未満では水洗時の流れが悪くなり、また水溶性のセルロース系増粘剤に増粘作用を与える効果が低くなる。一方、６０重量％を超えて配合すると他の成分の調整しても組成物の研磨時の飛散を抑えることができなくなる。
【００１９】
水溶性液体は、水と共に使用することで歯科研磨用組成物に適度な粘性を与え研磨時の操作性を向上させる効果を持つ。水溶性液体は特に制限無く使用可能であるが、人体に害を及ぼさず常温で液状である物質としてエタノール，１−プロパノール，２−プロパノール，２−メチル−２−プロパノール，グリセリン，ジグリセリン，ポリグリセリン，プロピレングリコール，ジプロピレングリコール，ポリプロピレングリコール，ソルビトール，マンニトール，ポリエチレングリコール，ポリエチレングリコールモノメチルエーテルから選ばれる少なくとも１種であることが好ましく、特にグリセリン，プロピレングリコール，ポリプロピレングリコールの少なくとも１種であると界面活性剤を用いなくても水洗時の流れが良く、また研磨時の飛散を抑える効果も高いのでより好ましい。
【００２０】
本発明において水溶性液体は組成物中に１０〜６０重量％配合され、好ましくは２０〜６０重量％である。１０重量％未満では研磨時の飛散が抑えられず、６０重量％を超えて配合すると研磨の効率が劣るので適さない。
【００２１】
本発明に係る歯科研磨用組成物には、その特性に影響を与えない範囲で香料，甘味料，保存剤，着色料などの添加物を任意に加えても良いのは勿論である。
【実施例】
【００２２】
実施例１〜４及び比較例１〜３の配合を表1に示す。
【００２３】
比較例４，５
比較例４として、流動性を高めて研磨時の操作性を高めた市販の歯科用研磨材（Ｓ社製）を使用した。比較例５として組成物の粘性を高めて飛散を抑えた市販の歯科用研磨（Ｃ社製）を使用した。
【００２４】
実施例１〜４及び比較例１〜４の歯科研磨用組成物の研磨性、飛散、水洗時の流れ、組成物の流動性について試験を行った。
【００２５】
＜研磨性の評価＞
充填修復用コンポジットレジン（商品名：ソラーレ，ジーシー社製）にて円盤状の硬化体（直径１５ｍｍ、高さ１．５ｍｍ）を作製し、硬化体表面を耐水研磨紙＃６００で研磨した後、各実施例及び比較例の歯科研磨用組成物を０．０５ｇ塗布し、ロビンソンブラシ（バッファロー社製）にて研磨時間：３０秒間、回転数：５０００ｒｐｍの条件で研磨を行った。この試験片を水洗し、光沢度計（製品名：グロスメーターＶＧ２０００，日本電色工業社製）にて光沢度の測定を行い、下記に示す基準で研磨性の評価を行った。結果を纏めて表1に示す。
光沢度７０％を超える                    ◎
光沢度５５〜７０％                      ○
光沢度３５〜５５％                      △
光沢度３５％未満                        ×
【００２６】
＜飛散の評価＞
各実施例及び比較例の歯科研磨用組成物を紙上それぞれ０．０５ｇ出し、５０００ｒｐｍで回転するロビンソンブラシ（バッファロー社製）を１０秒間押し当てた。そのとき、目視において紙上に飛び散ったと確認できる箇所にマークを付け、そのマーク数を飛散数として下記の基準で評価を行った。結果を表1に纏めて示す。
４個以下                    ◎
５〜１５個                  ○
１６〜３０個                △
３１個以上                  ×
【００２７】
＜水洗時の流れの評価＞
各実施例及び比較例の歯科研磨用組成物を歯科用練和紙(Ｎｏ．２２、ジーシー社製)上に０．３ｇ出し、ガラス板で押して半径約１ｃｍの円形になるよう押し広げた。この練和紙上に水道水を研磨材に直接あたらないように同条件で流し、ペーストの除去性について下記の基準にて評価を行った。結果を表１に纏めて示す。
研磨材が完全に洗い流れる            ◎
研磨材の残りが３分の１以下          ○
研磨材の残りが２分の１以下          △
研磨材の残りが２分の１より多い      ×
【００２８】
＜組成物の流動性の評価＞
各実施例及び比較例の歯科研磨用組成物を２３℃の恒温暗室に５０分間放置した後、内径１０ｍｍのガラスチューブに０．５ｃｃ充填し、セロファンを敷いたガラス板上に押し出し組成物上にセロファンを乗せる。この状態でガラス板を含めた重量８４０ｇgの荷重を試料に対して垂直に３０秒間加え、荷重を除去した後広がった試料の平行接線間の最大部と最小部の寸法を測定し値を下記の基準で評価した。結果を表１に纏めて示す。
平均値４５ｍｍ以上                  ◎
平均値４０〜４５ｍｍ                ○
平均値３５〜４０ｍｍ                △
平均値３５ｍｍ未満                  ×
【００２９】
【表１】
2007091636.tif 000002
【００３０】
CMC:カルボキシメチルセルロースナトリウム（商品名：セロゲンＨＦ−６００Ｆ，第一工業製薬社製）
粉末１：シリカ微粉末(商品名：Ａ２００，日本アエロジル社製，平均粒径１６ｎｍ)
粉末２：シリカ−アルミナ微粉末（商品名：ＭＯＸ１７０，日本アエロジル社製，平均粒径１５ｎｍ）
ダイヤモンド砥粒：（商品名：ジェネシスＫＭｍ，松本油脂製薬社製，平均粒径２μｍ）
【００３１】
各実施例から明らかなように本発明に係る歯科研磨用組成物は、人体への悪影響が懸念される界面活性剤を含まず、水洗時の流れが良く、研磨時の飛散の少ない優れた歯科研磨用組成物であることが分かる。それに対して比較例１は水溶性のセルロース系増粘剤を多く配合するので水洗時の流れと流動性が悪く、比較例２は水溶性のセルロース系増粘剤を使用していないので飛散が多い。比較例３はシリカ微粉末，シリカ−アルミナ微粉末，シリカ−ジルコニア微粉末から選ばれる少なくとも１種の無機微粉末を含まないので飛散が多い。